저 온 동시 소성 세라믹 ( Low Temperature Co - fired Ceramic , LTCC ) 기판 을 제조 하 는 방법 은 다양 한데 , 그 중 소성 시 기판 이 수축 하 는지 여부 에 따라 수축 공법 및 무 수축 공법 으로 분류 할 수 있 다 . 즉 , LTCC 기판 을 소성 하 는 온도 는 약 600 ℃ 내지 900 ℃ 인데 , 이 온도 에서 세라믹 은 통상 약 14 % 의 수축 률 을 나타낸다 . 따라서 , 소성 시 기판 이 수축 되 도록 하 여 제조 하 는 방법 이 수축 공법 이 고 , 세라믹 이 수축 되 지 않 도록 별도 의 방법 을 이용 하 여 소성 하 는 방법 이 무 수축 공법 이 다 .